콜로이드 성 실리카 겔 ( 250 내지 300 ㎛ 범위 의 입자 크기 , 99 % 이상 의 순도 , 60 옹스트롬 의 평균 기공 직경 , 0 . 75 mL / g 의 총 침투 부피 , 및 515 ㎡/ g 의 BET 비표 면적 을 가진 시그마 - 알드리치 ( Sigma - Aldrich ) 의 다 비실 ( Davisil ) 636 , 분말 ) 을 머플 로 ( muffle furnace ) 에서 550 ℃ 에서 6 시간 동안 하소 시켜 546 ㎡/ g 의 BET 표면적 을 수득 하 였 다 . 하소 된 실리카 겔 20 g 에 , 질산 로듐 용액 ( 10 . 09 중량 % Rh ) 5 . 79 g , 질산 망간 4 수화물 ( Mn ( NO 3 ) 2 4 H 2 O ) 0 . 58 g , 질산 철 9 수화물 ( Fe ( NO 3 ) 3 9 H 2 O ) 0 . 76 g 및 질산 리튬 0 . 60 g 을 포함 하 는 수용액 을 적가 하 였 다 . 이어서 , 함침 된 지 지체 를 머플 로 에서 120 ℃ 에서 3 시간 동안 건조 시키 고 ( 가열 속도 : 3 K / 분 ) , 200 ℃ 에서 3 시간 동안 공기 중 에서 하소 시켰 다 ( 가열 속도 : 2 K / 분 ) .